(57)【要約】  【課題】入力に対する応答速度が速く且つ熱応力による断熱層の破壊が起こりにくい赤外線放射素子を提供する。  【解決手段】シリコン基板からなる半導体基板（支持基板）１の一表面側に層状の発熱体層３が形成され、発熱体層３と半導体基板１との間に断熱層２が形成されている。断熱層２は、厚み方向に沿った多数の微細孔２３を有する多孔質構造体であり、多孔質構造体の露出部位が酸化シリコンからなる絶縁体部２２となっている。断熱層２は、半導体基板の一部を多孔質化することにより形成した多孔質シリコンに対して酸化処理を施すことにより形成してあり、多孔質シリコンの結晶の部分として多数のシリコン微結晶２１が残存し、各シリコン微結晶２１の表面を覆うように絶縁体部２２が形成されている。なお、絶縁体部２２は酸化シリコンに限らず、窒化シリコンや酸窒化シリコンでもよい。【選択図】      図１
2006040672.tif 000002
【特許請求の範囲】
【請求項１】
支持基板と、支持基板の一表面側に形成された発熱体層と、支持基板の前記一表面側で支持基板と発熱体層との間に介在する断熱層とを備え、発熱体層への通電により発熱体層から赤外線が放射される赤外線発光素子であって、断熱層は、多数の微細孔を有する多孔質構造体であり、多孔質構造体の少なくとも一部が酸化シリコン若しくは窒化シリコン若しくは酸窒化シリコンからなる絶縁体部となっていることを特徴とする赤外線放射素子。
【請求項２】
前記多孔質構造体における前記各微細孔のサイズが、常温常圧での空気の平均自由行程以下であることを特徴とする請求項１記載の赤外線放射素子。
【請求項３】
前記支持基板がシリコン基板からなり、前記断熱層は、シリコン基板の前記一表面側の部分を陽極酸化処理にて多孔質化することにより形成した多孔質シリコンに酸化処理若しくは窒化処理若しくは酸窒化処理を施すことにより形成されてなることを特徴とする請求項１または請求項２記載の赤外線放射素子。
【請求項４】
前記断熱層における前記多孔質構造体では露出部位が前記絶縁体部となり前記絶縁体部の内側に多孔質シリコンの結晶の部分が残存しており、前記酸化処理が酸化性ガス雰囲気での急速熱酸化であり、前記窒化処理が窒化性ガス雰囲気での急速熱窒化であり、前記酸窒化処理が酸窒化性ガス雰囲気中での急速熱酸窒化であることを特徴とする請求項３記載の赤外線放射素子。
【請求項５】
前記断熱層における前記多孔質構造体では露出部位が前記絶縁体部となり前記絶縁体部の内側に多孔質シリコンの結晶の部分が残存しており、前記絶縁体部が酸化シリコンであり、前記酸化処理が電気化学的な酸化であることを特徴とする請求項３記載の赤外線放射素子。
【請求項６】
前記断熱層における前記多孔質構造体では前記各微細孔以外の全体が前記絶縁体部となっていることを特徴とする請求項１ないし請求項３のいずれかに記載の赤外線放射素子。
【発明の詳細な説明】
【技術分野】
【０００１】
本発明は、赤外線放射素子に関するものである。
【背景技術】
【０００２】
従来から、赤外放射源を利用した各種の分析装置（例えば、赤外線ガス分析計など）が提供されているが、これらの分析装置で用いられている赤外放射源として代表的なものは、ハロゲンランプであって、大型で且つ寿命が比較的短いので、赤外線を利用してガスを検出する小型のガスセンサへの適用は難しい。なお、透光性の気密容器内に放射体としてのフィラメントを収納したハロゲンランプのような赤外放射源においては、フィラメントの形状や放射特性などを工夫することにより小型化を図ったものもあるが、気密容器を必要とするから、小型のガスセンサへの適用は難しいのが現状である。
【０００３】
そこで、小型化が可能な赤外放射源として、マイクロマシンニング技術を利用して形成する赤外線放射素子が各所で研究開発されている（例えば、特許文献１、２、３参照）。
【０００４】
ここにおいて、上記特許文献１〜３には、シリコン基板などをマイクロマシンニング技術により加工して形成した矩形枠状の支持基板の一表面側において２点間に線状の発熱体を架け渡した所謂マイクロブリッジ構造の赤外線放射素子が記載されている。なお、この種のマイクロブリッジ構造の赤外線放射素子は、線状の発熱体への通電に伴うジュール熱により発熱体から赤外線を放射させるものであって、中赤外領域の赤外線を放射可能であり且つ電気的な入力に対する高速応答性を有している。
【０００５】
ところで、赤外線の吸収を利用してガスを検出するガスセンサにおいて検出精度を高くするためには、赤外線放射素子から放射される赤外線の放射量を安定させ短時間で計測することが望ましく、上述のマイクロブリッジ構造の赤外線放射素子では、支持基板が矩形枠状に形成されており、線状の発熱体の周囲が空気なので、発熱体と発熱体周囲との熱容量差を大きくすることができ、発熱体へ流す電流のオンオフに高速で応答するようになっている。
【０００６】
しかしながら、上記特許文献１〜３に開示された赤外線放射素子では、線状の発熱体の両端に設けたパッド間へ印加する電圧のオンオフに伴う応答速度を向上させるために、発熱体の周囲を空気または真空として発熱体と周囲との熱容量の差を大きくしてあるが、発熱体が線状の形状に形成されており両端部が支持基板に支持されているだけなので、発熱体が破損したり熱により溶断したりして寿命が短くなってしまうことがあった。
【０００７】
そこで、上記特許文献１〜３に開示された赤外線放射素子に比べて赤外線の放射量を増大させることができるとともに長寿命化を図ることが可能な赤外線放射素子として、多孔質シリコンを断熱層として採用した平面型の赤外線放射素子が提案されている。この種の平面型の赤外線放射素子は、例えば、シリコン基板の一表面側に多孔質シリコンからなる断熱層が形成されるとともに、断熱層上に層状の発熱体層が形成され、発熱体層の両端部上それぞれにパッドが形成されている。
【０００８】
このような平面型の赤外線放射素子を例えば分光式ガスセンサ用の赤外線源として用いる場合、赤外線放射素子を間欠的に駆動することで赤外線を間欠的に放射させ、赤外線を検出する受光素子の出力をロックインアンプにより増幅することで、ガスセンサの出力のＳ／Ｎを向上させることができる。
【特許文献１】特開平９−１５３６４０号公報（段落番号〔００２７〕、〔００２８〕、図２参照）
【特許文献２】特開２０００−２３６１１０号公報（段落番号〔００１７〕、〔００１８〕、〔００１９〕、図１、図２参照）
【特許文献３】特開平１０−２９４１６５号公報（段落番号〔００１４〕、〔００１５〕、図１参照）
【発明の開示】
【発明が解決しようとする課題】
【０００９】
ところで、赤外線放射素子を間欠的に駆動する際の周波数については、赤外線放射素子の断熱層の断熱性が高いほど高周波とすることができるので、断熱層の断熱性を高めて応答速度を速くしたいという要望がある。一般に、多孔質シリコンからなる断熱層の断熱性を高めるには多孔質シリコンの多孔度を大きくすればよいが、多孔度が大きくなるほど機械的強度が低下し、製造途中や動作中に発生する熱応力などによって断熱層が破壊されやすくなるという不具合があった。
【００１０】
本発明は上記事由に鑑みて為されたものであり、その目的は、入力に対する応答速度が速く且つ熱応力による断熱層の破壊が起こりにくい赤外線放射素子を提供することにある。
【課題を解決するための手段】
【００１１】
請求項１の発明は、支持基板と、支持基板の一表面側に形成された発熱体層と、支持基板の前記一表面側で支持基板と発熱体層との間に介在する断熱層とを備え、発熱体層への通電により発熱体層から赤外線が放射される赤外線発光素子であって、断熱層は、多数の微細孔を有する多孔質構造体であり、多孔質構造体の少なくとも一部が酸化シリコン若しくは窒化シリコン若しくは酸窒化シリコンからなる絶縁体部となっていることを特徴とする。
【００１２】
この発明によれば、断熱層としての多孔質構造体が多孔質シリコンである場合に比べて多孔度を大きくすることなく断熱層の断熱性が向上するので、入力に対する応答速度を速くすることができ且つ熱応力による断熱層の破壊が起こりにくくなる。
【００１３】
請求項２の発明は、請求項１の発明において、前記多孔質構造体における前記各微細孔のサイズが、常温常圧での空気の平均自由行程以下であることを特徴とする。
【００１４】
この発明によれば、前記断熱層において空気の対流による熱伝導が起こりにくくなるので、前記断熱層の断熱性が向上し、入力に対する応答速度がより速くなる。
【００１５】
請求項３の発明は、請求項１または請求項２の発明において、前記支持基板がシリコン基板からなり、前記断熱層は、シリコン基板の前記一表面側の部分を陽極酸化処理にて多孔質化することにより形成した多孔質シリコンに酸化処理若しくは窒化処理若しくは酸窒化処理を施すことにより形成されてなることを特徴とする。
【００１６】
この発明によれば、前記断熱層における前記絶縁体部を容易に形成することができる。
【００１７】
請求項４の発明は、請求項３の発明において、前記断熱層における前記多孔質構造体では露出部位が前記絶縁体部となり前記絶縁体部の内側に多孔質シリコンの結晶の部分が残存しており、前記酸化処理が酸化性ガス雰囲気での急速熱酸化であり、前記窒化処理が窒化性ガス雰囲気での急速熱窒化であり、前記酸窒化処理が酸窒化性ガス雰囲気中での急速熱酸窒化であることを特徴とする。
【００１８】
この発明によれば、断熱層としての多孔質構造体が多孔質シリコンである場合に比べて、断熱層の断熱性の経時変化が起こりにくくなるので、赤外線放射特性の経時安定性が向上し、しかも、前記断熱層の厚み方向において前記発熱体層側の部分と前記支持基板側の部分とで構造が異なる場合（例えば、前記発熱体層側の部分での前記絶縁体部の厚みが前記支持基板側の部分での前記絶縁体部の厚みに比べて厚くなっている場合）に比べて、駆動時の熱応力に起因した前記断熱層の破壊をより確実に防止することができる。
【００１９】
請求項５の発明は、請求項３の発明において、前記断熱層における前記多孔質構造体では露出部位が前記絶縁体部となり前記絶縁体部の内側に多孔質シリコンの結晶の部分が残存しており、前記絶縁体部が酸化シリコンであり、前記酸化処理が電気化学的な酸化であることを特徴とする。
【００２０】
この発明によれば、断熱層としての多孔質構造体が多孔質シリコンである場合に比べて、断熱層の断熱性の経時変化が起こりにくくなるので、赤外線放射特性の経時安定性が向上し、しかも、前記断熱層の厚み方向において前記発熱体層側の部分と前記支持基板側の部分とで構造が異なる場合（例えば、前記発熱体層側の部分での前記絶縁体部の厚みが前記支持基板側の部分での前記絶縁体部の厚みに比べて厚くなっている場合）に比べて、駆動時の熱応力に起因した前記断熱層の破壊をより確実に防止することができる。
【００２１】
請求項６の発明は、請求項１ないし請求項３の発明において、前記断熱層における前記多孔質構造体では前記各微細孔以外の全体が前記絶縁体部となっていることを特徴とする。
【００２２】
この発明によれば、断熱層としての多孔質構造体が多孔質シリコンである場合に比べて、断熱層の断熱性の経時変化が起こりにくくなるので、赤外線放射特性の経時安定性が向上し、しかも、前記断熱層の厚み方向において前記発熱体層側の部分と前記支持基板側の部分とで構造が異なる場合（例えば、前記発熱体層側の部分での前記絶縁体部の厚みが前記支持基板側の部分での前記絶縁体部の厚みに比べて厚くなっている場合）に比べて、駆動時の熱応力に起因した前記断熱層の破壊をより確実に防止することができる。また、請求項４，５の発明に比べて前記断熱層の断熱性を向上させることができる。
【発明の効果】
【００２３】
請求項１の発明では、断熱層としての多孔質構造体が多孔質シリコンである場合に比べて多孔度を大きくすることなく断熱層の断熱性が向上するので、入力に対する応答速度を速くすることができ且つ熱応力による断熱層の破壊が起こりにくくなるという効果がある。
【発明を実施するための最良の形態】
【００２４】
本実施形態の赤外線放射素子は、図１（ａ）に示すように、半導体基板１の一表面（図１（ａ）における上面）側に層状の発熱体層３が形成され、発熱体層３と半導体基板１との間に断熱層２が形成され、半導体基板１の上記一表面側に発熱体層３の両端部（図１（ａ）における左右両端部）それぞれと接する形で一対のパッド４，４が形成されている。したがって、一対のパッド４，４を通して発熱体層３へ電気的な入力（例えば、電圧、電流など）を与える（つまり、発熱体層３へ通電する）ことによって発熱体層３を発熱させることで発熱体層３から赤外線が放射される。ここにおいて、断熱層２は、半導体基板１よりも熱伝導率が十分に小さく、発熱体層３は、断熱層２よりも熱伝導率および導電率それぞれが大きくなっている。また、半導体基板１の平面形状は矩形状であって、断熱層２および発熱体層３の平面形状も矩形状に形成してある。なお、本実施形態では、半導体基板１が支持基板を構成している。
【００２５】
本実施形態の赤外線放射素子は、発熱体層３から放射される赤外線のピーク波長をλ〔μｍ〕、発熱体層３の絶対温度をＴ〔Ｋ〕とすれば、ピーク波長λは、
λ＝２８９８／Ｔ
となり、発熱体層３の絶対温度Ｔと発熱体層３から放射される赤外線のピーク波長λとの関係がウィーンの変位則を満たしている。要するに、本実施形態の赤外線放射素子では、発熱体層３が擬似黒体を構成しており、図示しない外部電源からパッド４，４間に与える電気的な入力を調整することにより、発熱体層３に発生するジュール熱を変化させる（つまり、発熱体層３の温度を変化させる）ことができて、発熱体層３から放射される赤外線のピーク波長λを変化させることができる。なお、本実施形態の赤外線放射素子Ａでは、例えば、一対のパッド４，４間に１０Ｖ程度の電圧を印加することによりピーク波長λが３μｍ〜４μｍの赤外線を放射させることが可能であり、パッド４，４間に印加する電圧を適宜調整することにより、ピーク波長が４μｍ以上の赤外線を放射させることも可能である。
【００２６】
半導体基板１としては、主表面（上記一表面）が（１００）面、導電形がｐ形、抵抗率が０．０１Ωｃｍの単結晶のシリコン基板を用いており、断熱層２は、図１（ｂ）に示すように厚み方向（図１（ａ），（ｂ）の上下方向）に沿った多数の微細孔２３を有する多孔質構造体であり、多孔質構造体の露出部位が酸化シリコンからなる絶縁体部２２となっている。ここに、断熱層２は、多孔質シリコンの結晶の部分として多数のシリコン微結晶２１が残存しており、各シリコン微結晶２１の表面を覆うように絶縁体部２２が形成されている。要するに、断熱層２を構成する多孔質構造体では絶縁体部２２の内側に多孔質シリコンの結晶の部分が残存している。なお、絶縁体部２２はシリコンよりも熱伝導率が小さい材料により形成されていればよく、酸化シリコンの熱伝導率はシリコンの熱伝導率よりも２桁小さい。
【００２７】
また、断熱層２を構成する多孔質構造体における各微細孔２３のサイズ（内径）は、常温常圧での空気の平均自由行程以下となっている。なお、常温常圧での空気の平均自由行程は、６４ｎｍであることが知られている（西川兼康、藤田恭伸著，「機械工学基礎講座  伝熱工学」，理工学社，１９８２年，ｐ．２０８）
また、発熱体層３は、例えば、ＮｉＣｒなどの電熱合金により形成され、パッド４，４は、例えば、タングステン、アルミニウム、金などの金属により形成されている。ここにおいて、発熱体層３の材料は電熱合金に限らず、例えば高融点金属や、グラファイト、グラファイトカーボンなどを採用してもよい。
【００２８】
なお、本実施形態の赤外線放射素子では、断熱層２形成前の半導体基板１の厚さを５２５μｍ、断熱層２の厚さを５０μｍ、発熱体層３の厚さを１μｍ、パッド４の厚さを０．１μｍとしてあるが、これらの厚さは一例であって特に限定するものではない。
【００２９】
以下、本実施形態の赤外線放射素子の製造方法について簡単に説明する。
【００３０】
まず、上述のシリコン基板からなる半導体基板１の他表面（図１（ａ）における下面）側に陽極酸化処理時に用いる通電用電極（図示せず）を形成した後、半導体基板１の上記一表面側における断熱層２の形成予定部位を陽極酸化処理にて多孔質化することで多孔質シリコンを形成する多孔質化工程を行う。ここにおいて、多孔質化工程では、電解液として５０ｗｔ％のフッ化水素水溶液とエタノールとを１：１で混合した混合液を用い、半導体基板１を主構成とする被処理物を処理槽に入れられた電解液に浸漬し、通電用電極を陽極、半導体基板１の上記一表面側に対向配置された白金電極を陰極として、電源から陽極と陰極との間に所定の電流密度（例えば、５０ｍＡ／ｃｍ２）の電流を所定時間（例えば、１０分）だけ流すことにより半導体基板１の一部を多孔質化することで多孔質シリコンを形成している。なお、上述のように半導体基板１として導電形がｐ形で抵抗率が０．０１Ωｃｍのシリコン基板を用いている場合、所定の電流密度を５０ｍＡ／ｃｍ２、所定時間を１０分とした陽極酸化処理により形成される多孔質シリコンの多孔度は略５０％であり、多孔質シリコン中に存在するシリコン微結晶２１の結晶粒径および微細孔２３の内径が数ｎｍのサイズとなるとともに、微細孔２３間の間隔が数ｎｍとなっている。
【００３１】
上述の多孔質化工程の後、多孔質シリコンに酸化処理を施すことにより酸化シリコンからなる絶縁体部２２を形成する絶縁体部形成工程を行う。ここにおいて、酸化処理としては、酸化性ガス雰囲気での急速熱酸化を行っているが、急速熱酸化に限らず、電気化学的な酸化、酸素プラズマによる酸化、オゾンガスによる酸化などの酸化方法を採用してもよく、これらのいずれの酸化方法を採用した場合にも絶縁体部２２を容易に形成することができる。なお、電気化学的な酸化方法を採用する場合には、上記処理槽内の電解液を適宜入れ替えることにより、多孔質化工程と絶縁体部形成工程とを連続的に行うことが可能となる。
【００３２】
絶縁体部形成工程の後、発熱体層３を形成する発熱体層形成工程、パッド４，４を形成するパッド形成工程を順次行うことによって、赤外線放射素子が完成する。なお、発熱体層形成工程およびパッド形成工程では、例えば、各種のスパッタ法、各種の蒸着法、各種のＣＶＤ法などによって膜形成を行えばよい。
【００３３】
以上説明した本実施形態の赤外線放射素子では、断熱層２を構成する多孔質構造体の一部（本実施形態では、多孔質構造体の露出部位）が酸化シリコンからなる絶縁体部２２となっているので、断熱層２としての多孔質構造体が多孔質シリコンである場合に比べて多孔度を大きくすることなく断熱層２の断熱性が向上するから、入力に対する応答速度を速くすることができ且つ熱応力による断熱層２の破壊が起こりにくくなる。また、多孔質構造体の露出部位が絶縁体部２２となっているので、断熱層２としての多孔質構造体が多孔質シリコンである場合のように駆動時に多孔質シリコンが酸化されてしまうのに比べて、断熱層２の断熱性の経時変化が起こりにくくなり、赤外線放射特性の経時安定性が向上する。
【００３４】
ここにおいて、断熱層２中を熱が伝わる機構として熱伝導と対流とがあるが、断熱層２は断熱層２の厚み方向に直交する面内に均一性良く微細孔２３が形成され微細孔２３間の間隔が数ｎｍとなっているので、格子振動が伝わりにくく熱伝導による熱の伝導を小さくすることができ、また、各微細孔２３の内径が常温常圧での空気の平均自由行程以下となっているので、空気の対流による熱の伝導を小さくすることができる。したがって、断熱層２において空気の対流による熱伝導が起こりにくく、断熱層２の断熱性を向上させることができ、特に発熱体層３の平面サイズが断熱層２の平面サイズよりも小さい場合に有用である。
【００３５】
半導体基板１を陽極酸化処理にて多孔質化することにより形成される多孔質シリコンは、多孔度が同じであっても微細孔の内径や面内均一性が半導体基板１の抵抗率に依存して変化し、半導体基板１の抵抗率が大きくなるほど微細孔の内径が大きくなるとともに面内均一性が低下し、断熱層２についても多孔質シリコンと同様に面内均一性が低下する。ここで、面内均一性が低下するとは、断熱層２の厚み方向に直交する面内において微細孔２３間の間隔が不均一で微細孔２３が存在しない比較的大きな単結晶シリコンの領域が存在することを意味しており、断熱層２の面内均一性が低下すると断熱層２の厚み方向（深さ方向）への熱伝導が起こりやすくなる。このような理由から、断熱層２の基礎となる半導体基板１としては熱伝導率が４０Ωｃｍ以下のシリコン基板を用いることが望ましく、抵抗率が１５Ωｃｍ以下のシリコン基板を用いた場合には、断熱層２における各微細孔２３のサイズを一般的な走査型電子顕微鏡では識別できないレベル（１０ｎｍ以下）とすることができ、断熱性および機械的強度の観点において、より望ましい構造の断熱層２を得ることが可能となる。
【００３６】
また、上述の酸化処理として、半導体製造プロセスで一般的な熱酸化を採用して酸化温度を９００℃以上とした場合には、断熱層２の厚み方向において発熱体層３側の部分での絶縁体部２２の厚みが半導体基板１側の部分での絶縁体部２２の厚みに比べて厚くなってしまう傾向があり、このように断熱層２の厚み方向において発熱体層３側の部分と半導体基板１側の部分とで構造が異なると、駆動時の熱応力に起因して断熱層２が破壊されやすくなるが、本実施形態では上述のように酸化処理として急速熱酸化を採用しているので、断熱層２の厚み方向において発熱体層３側の部分での絶縁体部２２の厚みが半導体基板１側の部分での絶縁体部２２の厚みに比べて厚くなるのを防止することができ、駆動時の熱応力に起因した断熱層２の破壊をより確実に防止することができる。ここに、酸化処理として、上述のように電気化学的な酸化、酸素プラズマによる酸化、オゾンガスによる酸化などの酸化方法を採用した場合にも、断熱層２の厚み方向において発熱体層３側の部分での絶縁体部２２の厚みが半導体基板１側の部分での絶縁体部２２の厚みに比べて厚くなるのを防止することができ、駆動時の熱応力に起因した断熱層２の破壊をより確実に防止することができる。
【００３７】
また、上述の実施形態では、絶縁体部２２を酸化シリコンにより構成しているが、絶縁体部２２は酸化シリコンに限らず、窒化シリコン若しくは酸窒化シリコンにより構成してもよい。ここにおいて、絶縁体部２２を窒化シリコンにより構成する場合には、多孔質シリコンに施す酸化処理の代わりに窒化処理を採用すればよく、絶縁体部２２を酸窒化シリコンにより構成する場合には、多孔質シリコンに施す酸化処理の代わりに酸窒化処理を採用すればよい。なお、窒化処理としては、例えば窒化性ガス（ＮＨ３ガスなど）雰囲気中での急速熱窒化などの窒化方法を採用すればよく、酸窒化処理としては、例えば酸窒化性ガス（Ｎ２Ｏガス）雰囲気中での急速熱酸窒化などの酸窒化方法を採用すればよい。また、絶縁体部２２を一般的な熱酸化により形成する場合には、酸化温度を９００℃よりも低温とすればよい。
【００３８】
また、上述の実施形態では、断熱層２を構成する多孔質構造体の一部が絶縁体部２２となっているが、図２に示すように断熱層２を構成する多孔質構造体における微細孔２３以外の全体を絶縁体部２２としてもよく、このような構成を採用すれば、断熱層２の厚み方向において発熱体層３側の部分と半導体基板１側の部分とで構造が異なる場合（例えば、発熱体層３側の部分での絶縁体部２２の厚みが半導体基板１側の部分での絶縁体部２２の厚みに比べて厚くなっている場合）に比べて、駆動時の熱応力に起因した断熱層２の破壊をより確実に防止することができ、しかも、断熱層２の断熱性が向上する。なお、図２に示すような断熱層２を形成するには、上述の絶縁体部形成工程において、一般的な熱酸化（若しくは熱窒化若しくは熱酸窒化）の条件に比べて比較的低温で比較的長い時間の熱酸化（若しくは熱窒化若しくは熱酸窒化）を行えばよい。
【００３９】
ところで、図３（ａ）は図１（ｂ）に比べて多孔度が小さく多孔質構造体の露出部位が絶縁体部２２となった断熱層２の断面を示し、図３（ｂ）は図３（ａ）と多孔度が同じで多孔質構造体における微細孔２３以外の全体が絶縁体部２２となった断熱層２の断面を示しているが、上述の説明からも分かるように、断熱層２としては図１（ｂ）の多孔質構造体よりも多孔度が小さな図３（ａ）の多孔質構造体が好ましく、図２の多孔質構造体よりも多孔度が小さな図３（ｂ）の多孔質構造体が好ましい。
【図面の簡単な説明】
【００４０】
【図１】実施形態を示し、（ａ）は赤外線放射素子の概略断面図、（ｂ）は断熱層の断面図である。
【図２】同上の断熱層の他の構成例を示す断面図である。
【図３】（ａ），（ｂ）は同上の断熱層のそれぞれ異なる構成例を示す断面図である。
【符号の説明】
【００４１】
１  半導体基板
２  断熱層
３  発熱体層
４  パッド
２１  シリコン微結晶
２２  絶縁体部
２３  微細孔
【図１】
2006040672.tif 000003
【図２】
2006040672.tif 000004
【図３】
2006040672.tif 000005